(57)【要約】【課題】目標とする分子量の芳香族ポリエーテルをより確実に製造する方法を提供する。【解決手段】本発明の芳香族ポリエーテルの製造方法は、特定の二価フェノール化合物と、特定のジハロゲノジフェニル化合物とを、塩基の存在下に反応させ、芳香族ポリエーテルの還元粘度が所定の値に到達した時点で、反応液中に酸を添加することで、芳香族ポリエーテルを得る。【選択図】なし【特許請求の範囲】
【請求項１】
二価フェノール化合物と、ジハロゲノジフェニル化合物とを、塩基および反応溶媒の存在下に反応させ、Ｎ，Ｎ−ジメチルホルムアミド溶媒中における２５℃での芳香族ポリエーテルの還元粘度が所定の値に到達した時点で、反応液中に酸を添加することで、芳香族ポリエーテルを得ることを特徴とする芳香族ポリエーテルの製造方法。
【請求項２】
前記二価フェノール化合物が下記式（１）；
【化１４】
2013001716.tif 000018
（式中、Ｙは単結合、炭素数１〜５のアルキレン基、式−ＣＨ（Ｔ１）−｛式中、Ｔ１はフェニル基を示す。｝で示される２価基、式−Ｃ（Ｔ２）（Ｔ３）−｛式中、Ｔ２は炭素数１〜５のアルキル基を示し、Ｔ３は水素原子、炭素数１〜５のアルキル基または炭素数４〜７のシクロアルキル基を示す。｝で示される２価基、−Ｏ−、−ＣＯ−、−ＳＯ２−、−Ｓ−または
下記式（ｉ）；
【化１５】
2013001716.tif 000019
｛式中、ａは２〜５の整数を示す。｝
で示される２価基を示す。Ｒ１〜Ｒ８は、それぞれ独立に、水素原子、炭素数１〜４のアルキル基または炭素数１〜４のアルコキシ基を示す。）
で表される二価フェノール化合物であり、
前記ジハロゲノジフェニル化合物が下記式（２）；
【化１６】
2013001716.tif 000020
（式中、Ｚは−ＳＯ２−または−ＣＯ−を表し、Ｒ９〜Ｒ１６は、それぞれ独立に、水素原子、炭素数１〜４のアルキル基または炭素数１〜４のアルコキシ基を示す。ＸおよびＸ’は、それぞれ独立にハロゲン原子を示す。）
で表されるジハロゲノジフェニル化合物であることを特徴とする請求項１に記載の芳香族ポリエーテルの製造方法。
【請求項３】
前記式（１）で表される二価フェノール化合物が下記式（３）；
【化１７】
2013001716.tif 000021
（式中、Ｒ１〜Ｒ８は、それぞれ独立に、水素原子、炭素数１〜４のアルキル基または炭素数１〜４のアルコキシ基を示す。）
で表されるジヒドロキシジフェニルスルホンであり、
前記式（２）で表されるジハロゲノジフェニル化合物が下記式（４）；
【化１８】
2013001716.tif 000022
（式中、Ｒ９〜Ｒ１６は、それぞれ独立に、水素原子、炭素数１〜４のアルキル基または炭素数１〜４のアルコキシ基を示す。）
で表されるジクロロジフェニルスルホンであり、前記ジヒドロキシジフェニルスルホンと前記ジクロロジフェニルスルホンとを、塩基および反応溶媒の存在下に反応させて、
芳香族ポリエーテルとして下記式（５）；
【化１９】
2013001716.tif 000023
（式中、Ｒ１〜Ｒ１６は、前記と同じ意味を示す。）
で表される構造単位を有する芳香族ポリエーテルスルホンを得ることを特徴とする請求項２に記載の芳香族ポリエーテルの製造方法。
【請求項４】
前記二価フェノール化合物が４，４' −ジヒドロキシジフェニルスルホンであり、
前記ジハロゲノジフェニル化合物が４，４' −ジクロロジフェニルスルホンであることを特徴とする請求項１に記載の芳香族ポリエーテルの製造方法。
【請求項５】
前記酸が、硫酸水素ナトリウムであることを特徴とする請求項１〜４のいずれか１つに記載の芳香族ポリエーテルの製造方法。
【請求項６】
前記塩基が、炭酸カリウムであることを特徴とする請求項１〜５のいずれか１つに記載の芳香族ポリエーテルの製造方法。
【請求項７】
請求項１〜６のいずれか１つに記載の芳香族ポリエーテルの製造方法によって製造されることを特徴とする芳香族ポリエーテル。
【発明の詳細な説明】
【技術分野】
【０００１】
本発明は、芳香族ポリエーテルおよびその製造方法に関する。
【背景技術】
【０００２】
芳香族ポリエーテルは、耐熱性、耐衝撃性、透明性等に優れた高分子化合物として有用である。かかる芳香族ポリエーテルは、塩基および反応溶媒の共存下に、二価フェノール化合物とジハロゲノジフェニル化合物とを重縮合反応させて製造される（たとえば、特許文献１、特許文献２参照。）。
【先行技術文献】
【特許文献】
【０００３】
【特許文献１】特開２００４−３１５７６４号公報
【特許文献２】特開２００８−２４８０１３号公報
【発明の概要】
【発明が解決しようとする課題】
【０００４】
芳香族ポリエーテルの分子量は物性に影響するので、所定の分子量を有する芳香族ポリエーテルを製造することが求められる。しかしながら、特に分子量の高い芳香族ポリエーテルを製造する場合、二価フェノール化合物とジハロゲノジフェニル化合物との重縮合反応において、芳香族ポリエーテルの分子量の上昇速度が速いので、芳香族ポリエーテルの分子量が目標の分子量となるように、重縮合反応を停止させることが容易ではない。そのため、目標とする分子量の芳香族ポリエーテルを得ることは容易ではない。
【０００５】
本発明の目的は、目標とする分子量の芳香族ポリエーテルをより確実に製造する方法およびその方法によって得られる芳香族ポリエーテルを提供することである。
【課題を解決するための手段】
【０００６】
本発明は、二価フェノール化合物と、ジハロゲノジフェニル化合物とを、塩基および反応溶媒の存在下に反応させ、Ｎ，Ｎ−ジメチルホルムアミド溶媒中における２５℃での芳香族ポリエーテルの還元粘度が所定の値に到達した時点で、反応液中に酸を添加することで、芳香族ポリエーテルを得ることを特徴とする芳香族ポリエーテルの製造方法である。
【０００７】
また本発明は、前記二価フェノール化合物が下記式（１）；
【化１】
2013001716.tif 000002
（式中、Ｙは単結合、炭素数１〜５のアルキレン基、式−ＣＨ（Ｔ１）−｛式中、Ｔ１はフェニル基を示す。｝で示される２価基、式−Ｃ（Ｔ２）（Ｔ３）−｛式中、Ｔ２は炭素数１〜５のアルキル基を示し、Ｔ３は水素原子、炭素数１〜５のアルキル基または炭素数４〜７のシクロアルキル基を示す。｝で示される２価基、−Ｏ−、−ＣＯ−、−ＳＯ２−、−Ｓ−または
下記式（ｉ）；
【化２】
2013001716.tif 000003
｛式中、ａは２〜５の整数を示す。｝
で示される２価基を示す。Ｒ１〜Ｒ８は、それぞれ独立に、水素原子、炭素数１〜４のアルキル基または炭素数１〜４のアルコキシ基を示す。）
で表される二価フェノール化合物であり、
前記ジハロゲノジフェニル化合物が下記式（２）；
【化３】
2013001716.tif 000004
（式中、Ｚは−ＳＯ２−または−ＣＯ−を表し、Ｒ９〜Ｒ１６は、それぞれ独立に、水素原子、炭素数１〜４のアルキル基または炭素数１〜４のアルコキシ基を示す。ＸおよびＸ’は、それぞれ独立にハロゲン原子を示す。）
で表されるジハロゲノジフェニル化合物であることを特徴とする芳香族ポリエーテルの製造方法である。
【０００８】
また本発明は、前記式（１）で表される二価フェノール化合物が下記式（３）；
【化４】
2013001716.tif 000005
（式中、Ｒ１〜Ｒ８は、それぞれ独立に、水素原子、炭素数１〜４のアルキル基または炭素数１〜４のアルコキシ基を示す。）
で表されるジヒドロキシジフェニルスルホンであり、
前記式（２）で表されるジハロゲノジフェニル化合物が下記式（４）；
【化５】
2013001716.tif 000006
（式中、Ｒ９〜Ｒ１６は、それぞれ独立に、水素原子、炭素数１〜４のアルキル基または炭素数１〜４のアルコキシ基を示す。）
で表されるジクロロジフェニルスルホンであり、前記ジヒドロキシジフェニルスルホンと前記ジクロロジフェニルスルホンとを、塩基および反応溶媒の存在下に反応させて、
芳香族ポリエーテルとして下記式（５）；
【化６】
2013001716.tif 000007
（式中、Ｒ１〜Ｒ１６は、前記と同じ意味を示す。）
で表される構造単位を有する芳香族ポリエーテルスルホンを得ることを特徴とする。
【０００９】
また本発明は、前記二価フェノール化合物が４，４' −ジヒドロキシジフェニルスルホンであり、
前記ジハロゲノジフェニル化合物が４，４' −ジクロロジフェニルスルホンであることを特徴とする。
【００１０】
また本発明は、前記酸が、硫酸水素ナトリウムであることを特徴とする。
また本発明は、前記塩基が、炭酸カリウムであることを特徴とする。
【００１１】
また本発明は、前記芳香族ポリエーテルの製造方法によって製造されることを特徴とする芳香族ポリエーテルである。
【発明の効果】
【００１２】
本発明によれば、芳香族ポリエーテルの製造方法は、二価フェノール化合物と、ジハロゲノジフェニル化合物とを、塩基および反応溶媒の存在下に反応させ、Ｎ，Ｎ−ジメチルホルムアミド溶媒中における２５℃での芳香族ポリエーテルの還元粘度が所定の値に到達した時点で、反応液中に酸を添加することで、芳香族ポリエーテルを得る。
【００１３】
芳香族ポリエーテルの還元粘度が所定の値に到達した時点で反応液中に酸を添加することによって、反応液を中和することができるので、芳香族ポリエーテルの還元粘度の上昇、すなわち、芳香族ポリエーテルの分子量の上昇を抑制することができる。そのため、芳香族ポリエーテルの分子量が目標の分子量であるときに、ジハロゲノジフェニル化合物と、二価フェノール化合物との反応を停止させることが容易になる。したがって、目標とする分子量の芳香族ポリエーテルをより確実に製造することができる。
【００１４】
また本発明によれば、前記二価フェノール化合物が上記式（１）で表される二価フェノール化合物であり、前記ジハロゲノジフェニル化合物が上記式（２）で表されるジハロゲノジフェニル化合物である。これらの二価フェノール化合物とジハロゲノジフェニル化合物とを反応させるときに酸添加を行うことによって、目標とする分子量の芳香族ポリエーテルをより確実に製造することができる。
【００１５】
また本発明によれば、上記式（１）で表される二価フェノール化合物である上記式（３）で表されるジヒドロキシジフェニルスルホンと、上記式（２）で表されるジハロゲノジフェニル化合物である上記式（４）で表されるジクロロジフェニルスルホンとを、塩基および反応溶媒の存在下に反応させて、芳香族ポリエーテルとして上記式（５）で表される構造単位を有する芳香族ポリエーテルスルホンを得る。
【００１６】
芳香族ポリエーテルである芳香族ポリエーテルスルホンの還元粘度が所定の値に到達した時点で反応液中に酸を添加することによって、反応液を中和することができるので、芳香族ポリエーテルスルホンの還元粘度の上昇、すなわち、芳香族ポリエーテルスルホンの分子量の上昇を抑制することができる。そのため、芳香族ポリエーテルスルホンの分子量が目標の分子量であるときに、ジクロロジフェニルスルホンと、ジヒドロキシジフェニルスルホンとの反応を停止させることが容易になる。したがって、目標とする分子量の芳香族ポリエーテルスルホンをより確実に製造することができる。
【００１７】
また本発明によれば、二価フェノール化合物が４，４' −ジヒドロキシジフェニルスルホンであり、ジハロゲノジフェニル化合物が４，４' −ジクロロジフェニルスルホンである。これらの４，４' −ジヒドロキシジフェニルスルホンと４，４' −ジクロロジフェニルスルホンとを反応させるときに酸添加を行うことによって、目標とする分子量の芳香族ポリエーテルをより確実に製造することができる。
【００１８】
また本発明によれば、反応液中に添加する酸として硫酸水素ナトリウムを用いることによって、芳香族ポリエーテルの還元粘度の上昇をより効果的に抑制することができる。そのため、芳香族ポリエーテルの分子量が目標の分子量であるときに、ジハロゲノジフェニル化合物と二価フェノール化合物との反応を容易に停止させることができる。
【００１９】
また本発明によれば、塩基として炭酸カリウムを用いることによって、ジハロゲノジフェニル化合物と二価フェノール化合物とを反応させて、芳香族ポリエーテルを得ることができる。
【００２０】
また本発明によれば、芳香族ポリエーテルは、本発明の芳香族ポリエーテルの製造方法によって製造されるので、目標の分子量を有するものである。
【図面の簡単な説明】
【００２１】
【図１】実験例１〜３における、重縮合反応の最高温度に到達してから１時間毎にサンプリングした反応液に含まれる芳香族ポリエーテルの還元粘度を示すグラフである。
【図２】硫酸水素ナトリウムの添加量と、重縮合反応の最高温度に到達してから４時間後にサンプリングした反応液に含まれる芳香族ポリエーテルの還元粘度との関係を示すグラフである。
【発明を実施するための形態】
【００２２】
本発明の芳香族ポリエーテルの製造方法では、二価フェノール化合物とジハロゲノジフェニル化合物とを、塩基および反応溶媒の存在下に反応（重縮合反応）させ、芳香族ポリエーテルを得る。
【００２３】
二価フェノール化合物とは、フェノール性水酸基を２つ有するフェノール化合物であり、たとえば、ハイドロキノン、カテコール、レゾルシンおよび下記式（１）で表される二価フェノール化合物が挙げられる。ジハロゲノジフェニル化合物としては、たとえば、下記式（２）で表されるジハロゲノジフェニル化合物が挙げられる。
【００２４】
【化７】
2013001716.tif 000008
（式中、Ｙは単結合、炭素数１〜５のアルキレン基、式−ＣＨ（Ｔ１）−｛式中、Ｔ１はフェニル基を示す。｝で示される２価基、式−Ｃ（Ｔ２）（Ｔ３）−｛式中、Ｔ２は炭素数１〜５のアルキル基を表し、Ｔ３は水素原子、炭素数１〜５のアルキル基または炭素数４〜７のシクロアルキル基を示す。｝で示される２価基、−Ｏ−、−ＣＯ−、−ＳＯ２−、−Ｓ−または下記式（ｉ）で表される２価基を表す。Ｒ１〜Ｒ８は、それぞれ独立に、水素原子、炭素数１〜４のアルキル基または炭素数１〜４のアルコキシ基を表す。）
【化８】
2013001716.tif 000009
（式中、ａは２〜５の整数を表す。）
【化９】
2013001716.tif 000010
（式中、Ｚは−ＳＯ２−または−ＣＯ−を表し、Ｒ９〜Ｒ１６は、それぞれ独立に、水素原子、炭素数１〜４のアルキル基または炭素数１〜４のアルコキシ基を表す。ＸおよびＸ’は、それぞれ独立にハロゲン原子を表す。）
【００２５】
前記式（１）におけるＹで表されるアルキレン基としては、たとえば、メチレン基、エチレン基、プロピレン基、ブチレン基などが挙げられる。また、式−Ｃ（Ｔ２）（Ｔ３）−で示される２価基におけるＴ２およびＴ３で表される炭素数１〜５のアルキル基としては、たとえば、メチル基、エチル基、ｎ−プロピル基、ｉ−プロピル基、ｎ−ブチル基、ｉ−ブチル基、ｎ−アミル基等が挙げられる。上記のＴ３で表される炭素数４〜７のシクロアルキル基としては、たとえば、シクロペンチル基やシクロへキシル基等が挙げられる。
【００２６】
上記式（１），（２）において、Ｒ１〜Ｒ１６は、それぞれ独立に、水素原子、炭素数１〜４のアルキル基または炭素数１〜４のアルコキシ基を表す。このアルキル基およびアルコキシ基は直鎖状でも分岐状でもよい。炭素数１〜４のアルキル基の具体例としては、メチル基、エチル基、ｎ−プロピル基、ｉ−プロピル基、ｎ−ブチル基、ｉ−ブチル基、ｓ−ブチル基、ｔ−ブチル基等を挙げることができる。炭素数１〜４のアルコキシ基の具体例としては、メトキシ基、エトキシ基、ｎ−ブトキシ基、ｔ−ブトキシ基等を挙げることができる。
【００２７】
上記式（１）で表される二価フェノール化合物としては、４,４'−ビフェノールの他に、ビス（４−ヒドロキシフェニル）メタン、２,２−ビス（４−ヒドロキシフェニル）プロパンなどのビス（４−ヒドロキシフェニル）アルカン類、４,４'−ジヒドロキシジフェニルスルホンなどのジヒドロキシジフェニルスルホン類、４,４'−ジヒドロキシジフェニルエーテルなどのジヒドロキシジフェニルエーテル類、４，４'−ジヒドロキシジフェニルスルフィドなどのジヒドロキシジフェニルスルフィド類、４，４'−ジヒドロキシベンゾフェノンなどのジヒドロキシベンゾフェノン類等が挙げられ、これらのベンゼン環の水素原子の少なくとも一つが、メチル基、エチル基、プロピル基などの低級アルキル基、メトキシ基、エトキシ基、プロピルオキシ基などの低級アルコキシ基で置換されたものが挙げられる。芳香族ポリエーテルの製造に際しては、それらの２種以上の混合物を用いてもよい。中でもハイドロキノン、４,４'−ビフェノール、２,２−ビス（４−ヒドロキシフェニル）プロパン、４,４'−ジヒドロキシジフェニルエーテル、または４,４'−ジヒドロキシジフェニルスルホンが好ましく用いられる。
【００２８】
上記式（２）で表されるように、ジハロゲノジフェニル化合物とはハロゲノフェニル基を２つ有する化合物であり、スルホン基を有するジハロゲノジフェニル化合物、たとえば４,４'−ジクロロジフェニルスルホン、４,４'−ジフルオロジフェニルスルホンなどのジハロゲノジフェニルスルホン類、１,４−ビス（４−クロロフェニルスルホニル）ベンゼン、１,４−ビス（４−フルオロフェニルスルホニル）ベンゼンなどのビス（ハロゲノフェニルスルホニル）ベンゼン類、および４,４'−ビス（４−クロロフェニルスルホニル）ビフェニル、４,４'−ビス（４−フルオロフェニルスルホニル）ビフェニルなどのビス（ハロゲノフェニルスルホニル）ビフェニル類や、ハロゲノフェニル基を２つ有するケトン化合物、たとえば４,４'−ジクロロジフェニルケトン、４,４'−ジフルオロジフェニルケトンなどのジハロゲノジフェニルケトン類、１,４−ビス（４−クロロフェニルカルボニル）ベンゼン、１,４−ビス（４−フルオロフェニルカルボニル）ベンゼンなどのビス（ハロゲノフェニルカルボニル）ベンゼン類、および４,４'−ビス（４−クロロフェニルカルボニル）ビフェニル、４,４'−ビス（４−フルオロフェニルカルボニル）ビフェニルなどのビス（ハロゲノフェニルカルボニル）ビフェニル類が挙げられ、芳香族ポリエーテルの製造に際しては、これらの２種以上の混合物を用いてもよい。中でも４,４'−ジクロロジフェニルスルホン、４,４'−ジフルオロジフェニルスルホンなどのジハロゲノジフェニルスルホン類が好ましく用いられる。
【００２９】
以下では、本実施形態の芳香族ポリエーテルの製造方法について、上記式（１）で表される二価フェノール化合物としてジヒドロキシジフェニルスルホンを用い、上記式（２）で表されるジハロゲノジフェニル化合物としてジクロロジフェニルスルホンを用いて、芳香族ポリエーテルとして芳香族ポリエーテルスルホンを製造することを例として説明する。
【００３０】
芳香族ポリエーテルとして芳香族ポリエーテルスルホンを製造する方法では、下記式（３）で表されるジヒドロキシジフェニルスルホンと、下記式（４）で表されるジクロロジフェニルスルホンとを、塩基および反応溶媒の存在下に反応（重縮合反応）させ、下記式（５）で表される構造単位を有する芳香族ポリエーテルスルホンを得る。
【００３１】
【化１０】
2013001716.tif 000011
（式中、Ｒ１〜Ｒ８は、それぞれ独立に、水素原子、炭素数１〜４のアルキル基または炭素数１〜４のアルコキシ基を示す。）
【化１１】
2013001716.tif 000012
（式中、Ｒ５〜Ｒ８は、それぞれ独立に、水素原子、炭素数１〜４のアルキル基または炭素数１〜４のアルコキシ基を示す。）
【化１２】
2013001716.tif 000013
（式中、Ｒ１〜Ｒ１６は、前記と同じ意味を示す。）
【００３２】
なお、芳香族ポリエーテルスルホンの反応スキームは、下記式（６）のとおりである。
【化１３】
2013001716.tif 000014
【００３３】
芳香族ポリエーテル（本実施形態では、上記式（５）で表される構造単位を有する芳香族ポリエーテルスルホン）の製造において用いることができる反応溶媒としては、ジメチルスルホキシド、ヘキサメチレンスルホキシド等のスルホキシド系溶媒、Ｎ，Ｎ−ジメチルホルムアミド、Ｎ，Ｎ−ジメチルアセトアミド等のアミド系溶媒、Ｎ−メチル−２−ピロリドン、Ｎ−ビニル−２−ピロリドン等のピロリドン系溶媒、Ｎ−メチル−２−ピペリドン等のピペリドン系溶媒、１，３−ジメチル−２−イミダゾリジノン等の２−イミダゾリノン系溶媒、ジフェニルエーテル、ジフェニルスルホン等のジフェニル化合物、γ−ブチロラクトン等のラクトン系溶媒、スルホラン等のスルホラン系溶媒、およびこれらの二種以上の混合物等が挙げられる。中でもジフェニルスルホン等のジフェニル化合物が好ましく用いられる。
【００３４】
塩基は、ジハロゲノジフェニル化合物（本実施形態では、上記式（４）で表されるジクロロジフェニルスルホン）のハロゲン原子（塩素原子）と二価フェノール化合物（本実施形態では、上記式（３）で表されるジヒドロキシジフェニルスルホン）のフェノール性水酸基とから脱ハロゲン化水素させるものであり、アルカリ金属炭酸塩、アルカリ金属重炭酸塩、アルカリ金属水酸化物、アルカリ金属水素化物、アルカリ金属アルコキシド等が挙げられる。中でもアルカリ金属炭酸塩である炭酸カリウムが好ましく用いられる。
【００３５】
ジハロゲノジフェニル化合物は、二価フェノール化合物の１当量に対して通常、０．９〜１．１当量、好ましくは０．９８〜１．０５当量の範囲で使用する。理論上、二価フェノール化合物の１当量に対するジハロゲノジフェニル化合物の使用量が１当量に近づくほど、高分子量の芳香族ポリエーテルが得られるので、目標とする分子量となるように、当該使用量を設定する。
【００３６】
塩基は、二価フェノール化合物のフェノール性水酸基の１当量に対して約１当量以上、好ましくは１．００５〜１．２５当量の範囲で使用する。
【００３７】
反応溶媒は、二価フェノール化合物とジハロゲノジフェニル化合物の合計１重量部に対して０．１〜１０重量部、好ましくは０．５〜３重量部を使用する。
【００３８】
重縮合の反応温度は、１４０〜３４０℃で実施するのが好ましい。３４０℃より高い温度で重縮合させると、生成物ポリマーの分解反応が進むため、高純度の芳香族ポリエーテルが得られなくなる傾向にあり、１４０℃より低い温度で重縮合させると、高分子量の芳香族ポリエーテルが得られない傾向にある。
【００３９】
このような重縮合反応を行った反応液中には、重縮合反応により脱離したハロゲン化水素と塩基との反応生成物である副生塩と、反応溶媒と、芳香族ポリエーテルとが含まれる。副生塩とは、たとえば、重縮合反応により塩化水素が脱離し、塩基として炭酸カリウムを用いた場合には塩化カリウムである。
【００４０】
反応液中から芳香族ポリエーテルを分離するには、まず、反応液中の、副生塩と反応溶媒と芳香族ポリエーテルとを含む混合物を固化させる。その後、固化した混合物を微粉砕し、微粉砕した混合物を水洗する。次に、混合物から、反応溶媒より沸点が低く、反応溶媒を溶解するが芳香族ポリエーテルを溶解しない精製溶媒を用いて反応溶媒を抽出して反応溶媒を除去し、芳香族ポリエーテルを分離する。
【００４１】
このような精製溶媒としては、たとえば、メタノール、エタノール、イソプロピルアルコール、アセトン、メチルエチルケトン、およびこれらの混合物等が挙げられる。
【００４２】
精製溶媒で反応溶媒を抽出して得られる抽出溶液を蒸留し、低沸点の精製溶媒および水を留出除去し、反応溶媒を分離する。分離した精製溶媒および反応溶媒は、通常、それぞれ再使用する。
【００４３】
本発明の芳香族ポリエーテルの製造方法では、重縮合反応において、芳香族ポリエーテルの還元粘度が所定の値に到達した時点で反応液中に酸を添加する。
【００４４】
芳香族ポリエーテルにおいて、還元粘度と分子量とは相関関係があり、還元粘度の値が大きいほど、高分子量であることを示す。
【００４５】
ここで、芳香族ポリエーテルの還元粘度は、以下のようにして測定する。
芳香族ポリエーテルをＮ，Ｎ−ジメチルホルムアミド（試薬特級）溶媒に溶解させて、重合体溶液を得る。芳香族ポリエーテルの還元粘度の測定は、オストワルド型粘度管を使用して、２５℃で行う。重合体溶液の濃度は、Ｎ，Ｎ−ジメチルホルムアミド（試薬特級）溶媒中１．０ｇ／１００ｍｌとする。
【００４６】
還元粘度（ＲＶ）は、下記式（Ｉ）により定義される。
ＲＶ＝［１／Ｃ］×［（ｔ−ｔ０）／ｔ０］                      …（Ｉ）
（式中、ｔは重合体溶液の流出時間（秒）、ｔ０は純溶媒の流出時間（秒）、Ｃは重合体の溶液の濃度（ｇ／１００ｍｌ−溶媒）を表す。）
【００４７】
芳香族ポリエーテルの還元粘度が所定の値に到達した時点で反応液中に酸を添加することによって、反応液を中和することができるので、芳香族ポリエーテルの還元粘度の上昇、すなわち、芳香族ポリエーテルの分子量の上昇を抑制することができる。そのため、芳香族ポリエーテルの分子量が目標の分子量であるときに、ジハロゲノジフェニル化合物と、二価フェノール化合物との反応を停止させることが容易になる。したがって、目標とする分子量の芳香族ポリエーテルをより確実に製造することができる。
【００４８】
次に、酸の種類による還元粘度上昇抑制効果の影響、酸の添加量の違いによる還元粘度上昇抑制効果の影響、および酸添加のタイミングによる還元粘度上昇停止効果の影響について、実験例を示しながら説明する。
【００４９】
＜酸の種類による還元粘度上昇抑制効果の影響＞
反応液中に添加する酸としては、高温（重縮合反応の最高温度）で分解せず、昇華しない無機酸および有機酸を用いることができる。これらの中で、硫酸水素ナトリウムと、テレフタル酸（ＴＰＡ）とを用いて、酸の種類による芳香族ポリエーテルスルホンの還元粘度上昇抑制効果の影響を確認する実験を行った。
【００５０】
（実験例１）
撹拌機、窒素導入管、温度計、および先端に受器を付したコンデンサーを備えた反応容器中に、ジクロロジフェニルスルホンとして４，４'−ジクロロジフェニルスルホンを１１８．０８重量部、ジヒドロキシジフェニルスルホンとして４，４'−ジヒドロキシジフェニルスルホンを１００．１１重量部、および反応溶媒としてジフェニルスルホンを１９２．７８重量部仕込んだ。
【００５１】
反応容器内を窒素雰囲気に置換した後、さらに窒素を反応容器内に流通させながら、１８０℃まで昇温して溶解させた。次いで、塩基として炭酸カリウムを５７．７７重量部添加した。その後、２９０℃まで徐々に昇温し、２９０℃に到達した時点で、酸として硫酸水素ナトリウムを１．３６重量部添加し、同温度で４時間反応させた。酸を添加してから（２９０℃に到達してから）１時間毎に、反応液をサンプリングした。
【００５２】
サンプリングした反応液を室温まで冷却して固化させ、粉末状に細かく粉砕した。得られた芳香族ポリエーテルスルホン、および反応溶媒を含む粉末状反応混合物を温水で洗浄した。次に、粉末状反応混合物をアセトン／メタノール混合液で抽出した。アセトン／メタノール混合液による抽出後の前記粉末状反応混合物を１５０℃に加熱して乾燥して芳香族ポリエーテルを得た。
【００５３】
（実験例２）
酸として、硫酸水素ナトリウムの代わりに、ＴＰＡを０．９４重量部用いたこと以外は実験例１と同様にして、芳香族ポリエーテルを得た。
【００５４】
ここで、下記表１に示す反応液中の残存塩基の濃度は、以下のようにして求められる。
１時間毎にサンプリングし、反応液を室温まで冷却して固化させ、粉末状に細かく粉砕した反応液２．５ｇに、水５０ｍｌを添加する。この液を、塩酸を用いて自動滴定し、液中の炭酸カリウムおよび炭酸水素カリウムの含有量を測定する。求めた炭酸水素カリウムの含有量を炭酸カリウムの含有量に換算することで、炭酸カリウムとしての残存塩基の濃度を求める。
【００５５】
（実験例３）
酸を添加しなかったこと以外は実験例１と同様にして、芳香族ポリエーテルを得た。
【００５６】
表１に、実験例１〜３における、重縮合反応の最高温度に到達してから１時間毎にサンプリングした反応液に含まれる芳香族ポリエーテルの還元粘度、および重縮合反応の最高温度に到達してから４時間後にサンプリングした反応液に残存する塩基の量を示す。
【００５７】
【表１】
2013001716.tif 000015
【００５８】
また、図１は、実験例１〜３における、重縮合反応の最高温度に到達してから１時間毎にサンプリングした反応液に含まれる芳香族ポリエーテルの還元粘度を示すグラフである。横軸は、重縮合反応の最高温度に到達してからの経過時間を示し、縦軸は、それぞれの経過時間にサンプリングした反応液に含まれる芳香族ポリエーテルの還元粘度を示す。線Ａは実験例１に対応し、線Ｂは実験例２に対応し、線Ｃは実験例３に対応する。
【００５９】
表１および図１から、酸として硫酸水素ナトリウムを添加した実験例１、および酸としてＴＰＡを添加した実験例２は、酸を添加しない実験例３よりも芳香族ポリエーテルの還元粘度が低く、還元粘度の上昇を抑制できていることがわかる。
【００６０】
＜酸の添加量の違いによる還元粘度上昇抑制効果の影響＞
上記の実験において、還元粘度上昇抑制効果の発現を確認した硫酸水素ナトリウムを用いて、酸の添加量の違いによる還元粘度上昇抑制効果の影響を確認する実験を行った。
【００６１】
（実験例４）
硫酸水素ナトリウムの添加量を１．３６重量部から０．６８重量部に変更したこと以外は実験例１と同様にして、芳香族ポリエーテルを得た。
【００６２】
（実験例５）
硫酸水素ナトリウムの添加量を１．３６重量部から２．７２重量部に変更したこと以外は実験例１と同様にして、芳香族ポリエーテルを得た。
【００６３】
図２は、硫酸水素ナトリウムの添加量と、重縮合反応の最高温度に到達してから４時間後にサンプリングした反応液に含まれる芳香族ポリエーテルの還元粘度との関係を示すグラフである。横軸は、硫酸水素ナトリウムの添加量（重量部）を示し、縦軸は、重縮合反応の最高温度に到達してから４時間後の反応液の還元粘度を示す。なお、図２において、硫酸水素ナトリウムの添加量が「０重量部」であるプロットは、実験例３に対応し、硫酸水素ナトリウムの添加量が「０．６８重量部」であるプロットは、実験例４に対応し、硫酸水素ナトリウムの添加量が「１．３６重量部」であるプロットは、実験例１に対応し、硫酸水素ナトリウムの添加量が「２．７２重量部」であるプロットは、実験例５に対応する。
【００６４】
図２から、実験例１は、酸を添加しない実験例３、および酸の添加量が半分である実験例４よりも、還元粘度の上昇を抑制する効果が大きいことがわかる。酸の添加量が２倍である実験例５は、さらに還元粘度の上昇を抑制できることがわかる。したがって、反応液中に添加する酸の量は、重縮合反応の最高温度（２９０℃）に到達してから４時間後の反応液中に残存する塩基の量に相当する量以上が好ましいことがわかる。
【００６５】
＜酸添加のタイミングによる還元粘度上昇停止効果の影響＞
（実験例６）
反応容器内の温度が２９０℃に到達した時点で酸を添加せず、反応容器内の温度が２９０℃に到達してから４時間後に、酸として硫酸水素ナトリウムを１．３６重量部添加し、同温度でさらに３時間反応させたこと以外は実験例１と同様にして、芳香族ポリエーテルを得た。なお、実験例６では、反応容器内の温度が２９０℃に到達した時点から７時間後までの反応液のサンプリングを行った。なお、実験例６において、酸の添加量は、重縮合反応の最高温度（２９０℃）に到達してから４時間後の反応液中に残存する塩基の量に相当する量である。
【００６６】
（実験例７）
酸添加量を、１．３６重量部から０．６８重量部に変更したこと以外は実験例６と同様にして、芳香族ポリエーテルを得た。なお、実験例７において、酸の添加量は、重縮合反応の最高温度に到達してから４時間後の反応液中に残存する塩基の量に相当する量の１／２の量である。
【００６７】
（実験例８）
酸添加量を、１．３６重量部から２．７２重量部に変更したこと以外は実験例６と同様にして、芳香族ポリエーテルを得た。なお、実験例８において、酸の添加量は、重縮合反応の最高温度に到達してから４時間後の反応液中に残存する塩基の量に相当する量の２倍の量である。
【００６８】
（実験例９）
酸添加量を、１．３６重量部から４．５２重量部に変更したこと以外は実験例６と同様にして、芳香族ポリエーテルを得た。
【００６９】
なお、実験例９における酸の添加量は、重縮合反応の最高温度（２９０℃）に到達してから４時間後の反応液中に残存する塩基の量に相当する量よりも大幅に過剰な量である。
【００７０】
表２に、実験例１における、重縮合反応の最高温度に到達してから１時間後（酸を添加してから１時間後）にサンプリングした反応液に含まれる芳香族ポリエーテルの還元粘度と、重縮合反応の最高温度に到達してから２，３，４時間後にサンプリングした反応液（酸を添加してから２，３，４時間後にサンプリングした反応液）に含まれる芳香族ポリエーテルの還元粘度との差の絶対値を示す。
【００７１】
また、表３に、実験例３，６〜９における、重縮合反応の最高温度に到達してから４時間後（酸を添加した時点）にサンプリングした反応液に含まれる芳香族ポリエーテルの還元粘度と、重縮合反応の最高温度に到達してから５，６，７時間後にそれぞれサンプリングした反応液（酸を添加してから１時間毎にそれぞれサンプリングした反応液）に含まれる芳香族ポリエーテルの還元粘度との差の絶対値を示す。
【００７２】
【表２】
2013001716.tif 000016
【００７３】
【表３】
2013001716.tif 000017
【００７４】
表２，３の結果から、実験例６〜９では、重縮合反応の最高温度（２９０℃）に到達してから４時間後に酸の添加を行うことで、芳香族ポリエーテルの還元粘度の上昇、すなわち、芳香族ポリエーテルの分子量の上昇を停止させる効果が高いことがわかる。したがって、重縮合反応の最高温度（２９０℃）に到達してから所定時間経過後（たとえば４時間後）に酸添加を行うことで、目標の分子量を有する芳香族ポリエーテルをより確実に得ることができることがわかる。
【図１】
2013001716.tif 000024
【図２】
2013001716.tif 000025